【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
押出しソリッド本体を備えた三元触媒であって、前記押出しソリッド本体が、
１０-９５重量％の少なくとも１つのマトリックス成分、
５-９０重量％のゼオライトモレキュラシーブ、非ゼオライトモレキュラシーブ、又はこれらのうち２つ以上の混合物、及び
０-８０重量％の選択的に安定化したセリア
を含んでなり、
前記触媒が、少なくとも１つの貴金属と選択的に少なくとも１つの非貴金属を含んでなり、
（ｉ）前記少なくとも１つの貴金属が、前記押出しソリッド本体の表面上の１つ以上のコーティング層に収容されてなり、
（ii）少なくとも１つの金属が、前記押出しソリッド本体の全体に渡って存在し、少なくとも１つの貴金属も前記押出しソリッド本体の表面上の１つ以上のコーティング層に収容されてなり、又は
（iii）少なくとも１つの金属が前記押出しソリッド本体の全体に渡って存在し、前記押出しソリッド本体の表面に更に高い濃度で存在し、及び少なくとも１つの貴金属も前記押出しソリッド本体の表面上の１つ以上のコーティング層に収容されてなる、三元触媒。
【請求項２】
前記少なくとも１つの金属が、ゼオライトモレキュラシーブ成分、非ゼオライトモレキュラシーブ成分、又は前記ゼオライトモレキュラシーブ成分と前記非ゼオライトモレキュラシーブ成分のいずれか又は両方の混合物に結合される、請求項１に記載の三元触媒。
【請求項３】
前記押出しソリッド本体が、ゼオライトモレキュラシーブ成分、非ゼオライトモレキュラシーブ成分、又は前記ゼオライトモレキュラシーブ成分と前記非ゼオライトモレキュラシーブ成分のいずれか又は両方の混合物に結合される少なくとも１つの第１金属と、
ゼオライトモレキュラシーブ成分、非ゼオライトモレキュラシーブ成分、又は前記ゼオライトモレキュラシーブ成分と前記非ゼオライトモレキュラシーブ成分のいずれか又は両方の混合物に結合されていない少なくとも１つの第２金属とを含んでなる、請求項２に記載の三元触媒。
【請求項４】
前記少なくとも１つの金属が、
前記押出しソリッド本体の全体に渡って存在するが、前記ゼオライトモレキュラシーブ成分、前記非ゼオライトモレキュラシーブ成分、又は前記ゼオライトモレキュラシーブと前記非ゼオライトモレキュラシーブ成分のいずれか又は両方の混合物に結合されないものであるか、
前記少なくとも１つの金属の大部分が前記押出しソリッド本体の表面に位置するか、
前記押出しソリッド本体の表面上の１つ以上のコーティング層に存在するか、又は
前記押出しソリッド本体の表面に更に高い濃度で存在し、
アルカリ金属、アルカリ土金属、ランタナイド又はこれらのうち２つ以上の混合物からなる群より選択される少なくとも１つの金属を含んでなる、請求項１〜３の何れか一項に記載の三元触媒。
【請求項５】
前記貴金属が、Ｐｔ、Ａｕ、Ａｇ、Ｉｒ、Ｒｕ、Ｒｈ、Ｐｄ及びＯｓからなる群より選択される、請求項１〜４の何れか一項に記載の三元触媒。
【請求項６】
前記押出しソリッド本体が、
１０-９５重量％のコーディエライト、窒化物、炭化物、ホウ化物、合金、リチウムアルミノ珪酸塩、選択的にドーピングされたアルミナ、シリカソース、チタニア、ジルコニア、チタニア-ジルコニア、ジルコン及びこれらのうち２つ以上の混合物、
０-８０重量％のスピネル、
それぞれが１つ以上の金属を選択的に含有する、５-９０重量％のゼオライトモレキュラシーブ、非ゼオライトモレキュラシーブ、又はこれらのうち２つ以上の混合物、
０-８０重量％の選択的に安定化したセリア、及び
０-２５重量％の無機繊維を含んでなる、請求項１〜５の何れか一項に記載の三元触媒。
【請求項７】
ウォールフローフィルタの形態である、請求項１〜６の何れか一項による三元触媒。
【請求項８】
前記少なくとも１つのマトリックス成分が、コーディエライト、窒化物、炭化物、ホウ化物、合金、リチウムアルミノ珪酸塩、スピネル、選択的にドーピングされたアルミナ、シリカソース、チタニア、ジルコニア、チタニア-ジルコニア、ジルコン及びこれらのうち２つ以上の混合物からなる群より選択される、請求項１〜７の何れか一項に記載の三元触媒。
【請求項９】
前記ゼオライトモレキュラシーブ又は非ゼオライトモレキュラシーブが、下記のフレームワーク形態のコード：
国際ゼオライト協会の構造委員会により定義されたＡＢＷ、ＡＥＬ、ＡＥＴ、ＡＦＧ、ＡＦＩ、ＡＦＯ、ＡＦＲ、ＡＦＳ、ＡＦＹ、ＡＨＴ、ＡＳＴ、ＡＳＶ、ＡＴＮ、ＡＴＯ、ＡＴＳ、ＡＴＶ、ＡＷＯ、ＡＷＷ、ＢＣＴ、ＢＥＡ、ＢＥＣ、ＢＩＫ、ＢＯＦ、ＢＯＧ、ＢＰＨ、ＢＲＥ、ＢＳＶ、ＣＡＮ、ＣＡＳ、ＣＦＩ、ＣＧＦ、ＣＧＳ、-ＣＨＩ、-ＣＬＯ、ＣＯＮ、ＣＺＰ、ＤＡＣ、ＤＦＯ、ＤＯＨ、ＤＯＮ、ＥＭＴ、ＥＯＮ、ＥＳＶ、ＥＴＲ、ＥＵＯ、ＥＺＴ、ＦＡＲ、ＦＡＵ、ＦＥＲ、ＦＲＡ、ＧＩＵ、ＧＭＥ、ＧＯＮ、ＨＥＵ、ＩＦＲ、ＩＭＦ、ＩＳＶ、ＩＴＨ、ＩＴＲ、ＩＷＲ、ＩＷＳ、ＩＷＶ、ＩＷＷ、ＪＢＷ、ＪＲＹ、ＬＡＵ、ＬＩＯ、-ＬＩＴ、ＬＯＳ、ＬＯＶ、ＬＴＦ、ＬＴＬ、ＬＴＮ、ＭＡＲ、ＭＡＺ、ＭＥＩ、ＭＥＬ、ＭＥＰ、ＭＦＩ、ＭＦＳ、ＭＯＲ、ＭＯＺ、ＭＲＥ、ＭＳＥ、ＭＳＯ、ＭＴＦ、ＭＴＮ、ＭＴＴ、ＭＴＷ、ＭＷＷ、ＮＡＢ、ＮＡＴ、ＮＥＳ、ＮＯＮ、ＮＰＯ、ＯＢＷ、ＯＦＦ、ＯＳＩ、ＯＳＯ、-ＰＡＲ、ＰＯＮ、-ＲＯＮ、ＲＲＯ、ＲＳＮ、ＲＴＥ、ＲＵＴ、ＲＷＲ、ＲＷＹ、ＳＡＯ、ＳＡＳ、ＳＢＥ、ＳＢＳ、ＳＢＴ、ＳＦＥ、ＳＦＦ、ＳＦＧ、ＳＦＨ、ＳＦＮ、ＳＦＯ、ＳＦＳ、ＳＧＴ、ＳＯＤ、ＳＯＦ、ＳＯＳ、ＳＳＦ、ＳＳＹ、ＳＴＦ、ＳＴＩ、ＳＴＯ、ＳＴＴ、ＳＴＷ、-ＳＶＲ、ＳＺＲ、ＴＥＲ、ＴＯＬ、ＴＯＮ、ＴＵＮ、ＵＯＳ、ＵＯＺ、ＵＳＩ、ＵＴＬ、ＶＥＴ、ＶＦＩ、ＶＳＶ、ＷＥＩ又は-ＷＥＮ及びこれらのうち２つ以上の混合物を有する、請求項１〜８の何れか一項に記載の三元触媒。
【請求項１０】
前記ゼオライトモレキュラシーブが、ＺＳＭ-５、ベータ、フェリエライト及びこれらのうち２つ以上の混合物からなる群より選択される、請求項１〜９の何れか一項に記載の三元触媒。
【請求項１１】
前記ゼオライトモレキュラシーブが、１０以上のシリカ-アルミナ比を有するアルミノ珪酸塩ゼオライトである、請求項１〜１０の何れか一項に記載の三元触媒。
【請求項１２】
請求項１〜１１の何れか一項による三元触媒を製造する方法であって、
粉末の出発物質を混合してソリッド押出し本体を形成し、ここで、前記粉末の出発物質が、少なくとも１つのマトリックス成分又はこれの１つ以上の前駆体、少なくとも１つの金属に選択的に結合されるゼオライトモレキュラシーブ、非ゼオライトモレキュラシーブ、又はこれらのうち２つ以上の混合物、選択的に安定化したセリア、及び選択的な少なくとも１つの金属化合物、選択的な無機繊維、選択的に添加された有機補助剤であり、
少なくとも１つの金属の金属塩を選択的に含有する酸又はアルカリ水溶液でプラスチック化合物内に混合物を形成するように、混合及び／又は混練を通じて処理し、
前記混合物が触媒本体に押し出し、前記触媒本体を乾燥させ、ソリッド押出し本体を形成するために焼成し、
前記ソリッド押出し本体が、１０-９５重量％の少なくとも１つのマトリックス成分、及び５-９０重量％のゼオライトモレキュラシーブ、非ゼオライトモレキュラシーブ、又はこれらのうち２つ以上の混合物、及び０-８０重量％の選択的に安定化したセリアを含有するように前記出発物質の量的比率を選択し、
前記ソリッド押出し本体の表面を少なくとも１つの貴金属を含む少なくとも１つのコーティング層でコーティングし、且つ選択的に前記ソリッド押出し本体の表面を少なくとも１つの金属で含浸することを含んでなる、製造方法。
【請求項１３】
固定型発生源又は車両の内燃機関から発生した排気ガスを処理する方法であって、
前記排気ガスを請求項１〜１１の何れか一項による三元触媒と接触させることを含んでなる、方法。
【請求項１４】
請求項１〜１１の何れか一項による三元触媒を含んでなる、内燃機関用排気システム。
【請求項１５】
内燃機関及び請求項１４による排気システムを備えてなる、車両。